(57)【要約】【課題】高い光線透過率を有する積層フィルムを提供すること。【解決手段】エチレンテレフタレート単位を主たる繰り返し単位とするポリエステル（Ｉ）からなる基材層の少なくとも片面に、該ポリエステル（Ｉ）よりも融点Ｔｍが５〜４０℃低いエチレンテレフタレート単位を主たる繰り返し単位とするポリエステル（ＩＩ）と、屈折率１．４５〜１．６５、平均粒径４〜１２μｍの粒子とからなる光学機能層を有し、光学機能層表面の中心線平均表面粗さＲａが１５〜３００ｎｍであり、全光線透過率が９１．０％以上である積層フィルム。【選択図】なし【特許請求の範囲】
【請求項１】
基材層と、少なくとも一方の表面を形成する光学機能層とを有する積層フィルムであって、基材層は、エチレンテレフタレート単位を主たる繰り返し単位とするポリエステル（Ｉ）からなり、光学機能層は、ポリエステル（Ｉ）よりも融点Ｔｍが５〜４０℃低い、エチレンテレフタレート単位を主たる繰り返し単位とするポリエステル（ＩＩ）と、屈折率１．４５〜１．６５、平均粒径４〜１２μｍの粒子とからなり、光学機能層表面の中心線平均表面粗さＲａが１５〜３００ｎｍであり、全光線透過率が９１．０％以上である積層フィルム。
【請求項２】
光学機能層表面の十点平均粗さＲｚが４００〜１００００ｎｍである請求項１に記載の積層フィルム。
【請求項３】
基材層の両面に光学機能層を有する請求項１または２に記載の積層フィルム。
【請求項４】
基材層および光学機能層が共押出法によって得られる請求項１〜３のいずれか１項に記載の積層フィルム。
【請求項５】
光学用途に用いられる請求項１〜４のいずれか１項に記載の積層フィルム。
【発明の詳細な説明】
【技術分野】
【０００１】
本発明は、透明性に優れた積層フィルムに関する。
【背景技術】
【０００２】
従来、プラスチック製のフィルムは、光学用基材フィルムとしてよく用いられる。そして、光学用基材フィルムは、高い透明性と傷などの表面欠点がないことが要求されている。例えば、タッチパネルの透明電極に用いられる基材フィルムは、それにハードコート加工を施して、透明導電層を設けることで透明電極とし、これをタッチパネルモジュールとして液晶表示装置等に組み込んで用いられるが、このようにして作成されたタッチパネルにおいては、透明電極を通して液晶表示を視認するため、鮮明な表示を得るためには高透明で表面欠点がない基材フィルムが要求される。しかしながら、従来の表面欠点が少ないフィルムは、一般的に表面欠点の低減と透明性の両立は非常に困難であるところ、近年さらに高い光線透過率が要求されている。
【先行技術文献】
【特許文献】
【０００３】
【特許文献１】特開２００１−２６１８５６号公報
【特許文献２】特開２００３−２６６６２２号公報
【発明の概要】
【発明が解決しようとする課題】
【０００４】
本発明は、上記のような背景技術を鑑み、高い光線透過率を有する積層フィルムを提供することを目的とする。
また、本発明は、さらに、優れたハンドリング性を有する積層フィルムを提供することを望ましい課題とする。
【課題を解決するための手段】
【０００５】
本発明は、上記課題を解決するために以下の構成を採用するものである。
１．基材層と、少なくとも一方の表面を形成する光学機能層とを有する積層フィルムであって、基材層は、エチレンテレフタレート単位を主たる繰り返し単位とするポリエステル（Ｉ）からなり、光学機能層は、ポリエステル（Ｉ）よりも融点Ｔｍが５〜４０℃低い、エチレンテレフタレート単位を主たる繰り返し単位とするポリエステル（ＩＩ）と、屈折率１．４５〜１．６５、平均粒径４〜１２μｍの粒子とからなり、光学機能層表面の中心線平均表面粗さＲａが１５〜３００ｎｍであり、全光線透過率が９１．０％以上である積層フィルム。
【０００６】
また、本発明は、好ましく以下の構成を採用することができる。
２．光学機能層表面の十点平均粗さＲｚが４００〜１００００ｎｍである上記１に記載の積層フィルム。
３．基材層の両面に光学機能層を有する上記１または２に記載の積層フィルム。
４．基材層および光学機能層が共押出法によって得られる上記１〜３のいずれか１に記載の積層フィルム。
５．光学用途に用いられる上記１〜４のいずれか１に記載の積層フィルム。
【発明の効果】
【０００７】
本発明によれば、高い光線透過率を有する積層フィルムを提供することができる。そのため、本発明の積層フィルムは、光学用として好適に用いることができる。また、本発明の好ましい態様によれば、さらに、ハンドリング性に優れた積層フィルムを提供することができる。そのため、表面欠点が抑制された積層フィルムを得ることができ、光学用としてさらに好適に用いることができる。
【発明を実施するための形態】
【０００８】
本発明の積層フィルムは、基材層の少なくとも片面に光学機能層を有するものである。以下、本発明を構成する各構成成分について説明する。
【０００９】
［基材層］
本発明における基材層は、エチレンテレフタレート単位を主たる繰り返し単位とするポリエステル（Ｉ）からなる。ここで「主たる」とは、ポリエステルの全ジカルボン酸成分１００モル％に対して、テレフタル酸成分が８０モル％以上、好ましくは８５モル％以上、さらに好ましくは９５モル％以上であり、かつ、エチレングリコール成分が８０モル％以上、好ましくは８５モル％以上、さらに好ましくは９５モル％以上であることを示し、このような割合において、テレフタル酸成分やエチレングリコール成分以外の共重合成分を含有していてもよいが、耐熱性の観点からはホモのポリエチレンテレフタレートが好ましい。
【００１０】
また、基材層は、好ましくは二軸配向した層である。二軸配向した層であると、熱収縮率が低くなり、液晶表示装置のバックライトユニットの光源からの熱による変形や、高温になり得る車内での使用時におけるフィルムの変形を抑制することができる。
【００１１】
本発明における基材層は、本発明の目的を阻害しない限りにおいて粒子を含有していてもよいが、光線透過率をより高くし、またヘーズをより低くするという観点から、粒子を実質的に含有しない態様が好ましい。ここで「実質的に含有しない」とは、基材層の重量に対して、粒子の含有量が１００ｐｐｍ以下、好ましくは１０ｐｐｍ以下であることを示す。また、本発明における基材層には、本発明の目的を阻害しない限りにおいて、酸化防止剤、紫外線吸収材、帯電防止剤等の添加剤を添加することができる。
【００１２】
［光学機能層］
本発明における光学機能層は、後述するポリエステル（ＩＩ）および粒子からなる層である。
【００１３】
（ポリエステル（ＩＩ））
光学機能層を構成するポリエステル（ＩＩ）は、エチレンテレフタレート単位を主たる繰り返し単位とするポリエステルである。ここで「主たる」とは、ポリエステルの全ジカルボン酸成分１００モル％に対して、テレフタル成分が６０モル％以上、好ましくは７０モル％以上、より好ましくは８０モル％以上、さらに好ましくは９０モル％以上であり、かつ、エチレングリコール成分が６０モル％以上、好ましくは７０モル％以上、より好ましくは８０モル％以上、さらに好ましくは９０モル％以上であることを示す。
【００１４】
かかるポリエステル（ＩＩ）は、基材層のポリエステル（Ｉ）よりも融点が５〜４０℃低いことが必要であり、好ましくは１０〜３５℃低いこと、さらに好ましくは１５〜３０℃低いことである。本発明においては、光学機能層を構成するポリエステルとして、上記態様のポリエステル（ＩＩ）を用いることによって、フィルムの延伸等により発生した粒子周辺のボイドを、ボイド発生後にフィルムを熱処理することで消滅させて、ボイドの少ない光学機能層を備えた積層フィルムを得る。そして、これにより優れた光線透過率を得ることができる。光学機能層のポリエステル（ＩＩ）の融点が基材層のポリエステル（Ｉ）の融点より高いか、基材層のポリエステル（Ｉ）の融点より低くても融点差が５℃未満であると、フィルムの機械的強度を保ったまま光学機能層のポリエステル（ＩＩ）を再融解させることができず、ボイドを熱処理によっても十分に消滅させることができない。ボイドを十分に消滅させることができないと、積層フィルムを光が透過する際に、光がボイドで反射・拡散・散乱し光線透過率の低下を招くことになる。光学機能層のポリエステル（ＩＩ）と基材層のポリエステル（Ｉ）との融点差が４０℃を超えると、光学機能層のポリエステル（ＩＩ）の融点が低すぎ、積層フィルムの耐熱性が不足する。また、滑性に劣り、表面欠点が増加する傾向にある。さらに、光学機能層が熱処理によって溶融しやすくなる傾向にあり、溶融しすぎると、本発明が規定する表面粗さを達成できなくなる。
【００１５】
光学機能層におけるポリエステル（ＩＩ）としては、共重合ポリエチレンテレフタレートを用いる。共重合成分として、ジカルボン酸成分としては、例えばイソフタル酸、ナフタレンジカルボン酸の如き芳香族ジカルボン酸、アジピン酸、アゼライン酸、セバシン酸、デカンジカルボン酸の如き脂肪族ジカルボン酸、シクロヘキサンジカルボン酸の如き脂環族ジカルボン酸を例示することができる。また、ジオール成分としては、１，４−ブタンジオール、１，６−ヘキサンジオール、ジエチレングリコールの如き脂肪族ジオール、１，４−シクロヘキサンジメタノールの如き脂環族ジオール、ビスフェノールＡの如き芳香族ジオールを例示することができる。これらは単独で用いてもよく、二種以上を用いてもよい。共重合成分の量は、基材層のポリエステル（Ｉ）との融点差が５〜４０℃になる範囲であり、この量は、共重合成分の種類に応じて適宜調整する。例えば共重合成分としてイソフタル酸を用いる場合、ポリエチレンテレフタレートのホモポリマーに対して融点を５℃低くするために必要な共重合量は２モル％程度である。
【００１６】
（粒子）
本発明における光学機能層を構成する粒子は、屈折率は１．４５〜１．６５である。屈折率が上記数値範囲にあると、光学機能層を構成するポリエステル（ＩＩ）との屈折率差が小さくなり、光線透過率に優れる。このような観点から、屈折率は、１．５０〜１．６５が好ましく、１．５５〜１．６５がさらに好ましく、特に好ましくは１．５５〜１．６０である。このような屈折率を有する粒子としては、例えば酸化アルミニウム、炭酸カルシウム、硫酸バリウム、炭酸バリウム、アクリル樹脂、ポリスチレン樹脂、塩化ビニル樹脂、ＳｉＯ２／ＴｉＯ２等からなる粒子が挙げられる。また、これらのうち樹脂粒子は、架橋樹脂粒子であることが好ましく、このように耐熱性を向上させることによって、熱処理により粒子が溶融してしまうことを抑制し、本発明が規定する表面粗さを達成しやすくなる。
【００１７】
また、本発明における粒子の平均粒径は４〜１２μｍである。平均粒径が上記数値範囲にあると、光線透過率に優れる。これは、上記粒径範囲にある粒子は、可視領域の光との相互作用が少なく、光は散乱等の影響を受けにくいためと推測される。また、ハンドリング性に優れる。平均粒径が大きすぎると、光線透過率に劣る傾向にある。他方、小さいと、可視領域の光との相互作用が生じ、光が散乱され、透過率が減少する。このような観点から、平均粒径は、好ましくは５〜１２μｍ、さらに好ましくは５〜１０μｍである。
【００１８】
粒子の光学機能層中の含有量は、粒子の平均粒径を勘案して、光学機能層表面における中心線平均粗さＲａが、本発明が規定する数値範囲となるようにすればよい。また、本発明が好ましく規定する十点平均粗さＲｚを満足する含有量が好ましい。かかる含有量は、例えば光学機能層の重量を基準として、好ましくは０．０５〜１０重量％、さらに好ましくは０．１〜１０重量％であり、このような数値範囲とすることによってＲａおよびＲｚを達成し易くなる。また、光線透過率の向上効果を高くすることができる。含有量は、少なすぎると表面粗さが不足する傾向にあり、ハンドリング性が不足する傾向にある。また、透明性の向上効果が低くなる傾向にある。他方、多すぎると延伸時にボイドが発生しやすくなる傾向にあり、光線透過率の向上効果が低くなる傾向にある。
本発明における光学機能層には、本発明の目的を阻害しない限りにおいて、酸化防止剤、紫外線吸収材、帯電防止剤等の添加剤を添加することができる。
【００１９】
［層構成］
本発明の積層フィルムは、基材層ならびに少なくともその一方の面に光学機能層を有する積層フィルムであるが、光線透過率の向上効果を高くするという観点から、基材層の両面に光学機能層を有する態様が好ましい。かかる態様であると、さらにハンドリング性の向上効果も同時に高くすることができる。
また、本発明においては、光学特性上、空気との界面である光学機能層の屈折率は、空気と基材フィルムの中間の屈折率であると反射率を抑制できて好ましい。
【００２０】
光学機能層の厚みと粒子の平均粒径は特定の範囲にあることが好ましい。すなわち、光学機能層の厚み（光学機能層１層の厚み）を１としたときの粒子の平均粒子径は、好ましくは０．１〜２０．０、さらに好ましくは０．２〜１５．０、特に好ましくは１．０〜５．０である。光学機能層の厚みと粒子の平均粒径がこの条件を満足することによって、機械的強度を維持しながら、透明性の向上効果を高くし、優れた易滑性と、干渉ムラの低減効果を得ることができる。
【００２１】
また、本発明の積層フィルムの総厚みは、好ましくは１０〜５００μｍ、さらに好ましくは１０〜４００μｍであり、光学機能層の厚み（光学機能層を複数有する場合はそれらの合計の厚み）は、積層フィルムの総厚み１としたときに０．０１〜０．５の範囲であることが好ましく、０．０２〜０．４の範囲であることがさらに好ましい。この範囲の総厚み、光学機能層厚みであることによって、延伸性が良好であり、生産性のよい積層フィルムを得ることができる。
【００２２】
本発明の積層フィルムの表面には、プライマー層を塗設したり、コロナ放電処理、プラズマ処理、火炎処理などを施してもよい。これらの処理は、フィルム製造工程内で施してもフィルム製造後に施してもよい。また、本発明の目的を阻害しない範囲において、他の機能層を有することができる。
【００２３】
［製造方法］
以下、融点をＴｍ、ガラス転移温度をＴｇと表記する。また、「Ｔｇ（Ｉ）」および「Ｔｍ（Ｉ）」は、基材層のポリエステル（Ｉ）のＴｇおよびＴｍ、「Ｔｇ（ＩＩ）」および「Ｔｍ（ＩＩ）」は、光学機能層のポリエステル（ＩＩ）のＴｇおよびＴｍを意味する。
【００２４】
本発明においては、積層フィルムの製造方法は特に限定されないが、特に好ましくは、基材層と光学機能層は共押出法により積層され、生産性に優れる。共押出法を採用した場合は、本発明の積層フィルムは、例えば以下のようにして製造することができる。
【００２５】
すなわち、基材層を構成するポリエステル（Ｉ）と、光学機能層を構成するポリエステル（ＩＩ）と粒子とからなるポリエステル組成物とを、両方のポリエステルが溶融した状態で、例えば（Ｔｍ（Ｉ）＋１０）〜（Ｔｍ（Ｉ）＋５０）℃の温度で、両者が接するようにダイから押出して未延伸積層シートとする。この未延伸積層シートを、一軸方向（縦方向（機械軸方向）または横方向（機械軸方向と垂直な方向））に（Ｔｇ（Ｉ）＋５）〜（Ｔｇ（Ｉ）＋５０）℃の温度で２倍以上、好ましくは３〜５倍の倍率で延伸し、次いで上記延伸方向と直角方向に（Ｔｇ（Ｉ）＋５）〜（Ｔｇ（Ｉ）＋５０）℃の温度で２倍以上、好ましくは３〜５倍の倍率で延伸する。延伸により得られた二軸配向フィルムを、（Ｔｍ（Ｉ）−３０）℃〜（Ｔｍ（Ｉ）−５）℃の温度範囲、かつ（Ｔｍ（ＩＩ）−５）℃〜（Ｔｍ（ＩＩ）＋３０）℃で熱処理する。この熱処理の時間はいずれの場合も、例えば１秒〜１分程度である。かかる熱処理を行うことによって、基材層の結晶配向を促進させると同時に、光学機能層のポリエステルと粒子との界面に発生したボイドを消滅させることができる。
【００２６】
積層フィルムの延伸は、逐次二軸延伸法、同時二軸延伸法のいずれで延伸してもよい。同時二軸延伸法で延伸すると、延伸が二軸方向に同時に行われるためボイドが発生しにくく、それにより透明性の向上効果が高まり好ましい。
【００２７】
［積層フィルムの特性］
（全光線透過率）
本発明の積層フィルムは、光線透過率が９１．０％以上である。光線透過率が上記数値範囲にあると光学特性に優れ、例えば透明電極用途として用いた際には、タッチパネルの表示の視認性を高くすることができる。このような観点から、光線透過率は、好ましくは９１．５％以上、さらに好ましくは９２．０％以上である。
【００２８】
（表面粗さ）
本発明の積層フィルムは、光学機能層表面における中心線平均粗さＲａが１５〜３００ｎｍである。Ｒａが上記数値範囲にあると、滑性に優れ、フィルムの表面欠点が低減し、生産性に優れる。また、透明性に優れる。Ｒａが低すぎる場合は、滑性に劣る傾向にあり、生産性が劣る傾向にある。また、透明性が劣る傾向にある。他方、高すぎる場合は、光学特性が劣る傾向にあり、透明性が低くなる傾向にある。このような観点から、Ｒａは、好ましくは２０〜２５０ｎｍ、さらに好ましくは５０〜２００ｎｍである。
【００２９】
また、本発明の積層フィルムは、光学機能層表面における十点平均粗さＲｚが４００〜９０００ｎｍであることが好ましい。Ｒｚが上記数値範囲にあるとハンドリングに優れ表面欠点が減少する。Ｒｚが低すぎる場合は、ハンドリング性に劣る傾向にあり、他方高すぎる場合は、光学特性が劣る傾向にあり、透明性の向上効果が低くなる傾向にある。このような観点から、Ｒｚは、より好ましくは６００〜８０００ｎｍ、さらに好ましくは６００〜７０００ｎｍ、特に好ましくは１０００〜５０００ｎｍである。
【００３０】
上記のようなＲａおよびＲｚを達成するためには、例えば光学機能層における粒子の平均粒径や含有量を適宜調整すれば良い。平均粒径を大きくしたり、含有量を多くしたりすることによってＲａおよびＲｚは大きくなる傾向にある。好ましくは、前述の本願における好ましい粒子の態様を採用すればよい。
【００３１】
（ヘーズ）
本発明の積層フィルムは、ヘーズが３％以下であることが好ましく、さらに好ましくは２％以下であり、これによりＬＣＤ等のディスプレイの視認性に優れる。本発明においては、光学機能層が、適度な大きさの粒子を含有し、かつ光学機能層表面を適度な粗さとすることにより、低ヘーズを達成できる。
【実施例】
【００３２】
以下、本発明を、実施例を用いて詳細に説明する。物性は以下の方法で測定、評価した。なお、「ＰＥＴ」はポリエチレンテレフタレート、「ＩＡｎＰＥＴ」は、イソフタル酸成分を全ジカルボン酸成分１００モル％中にｎモル％共重合成分として含む共重合ＰＥＴを表わす。
【００３３】
（１）粒子の平均粒径
フィルムサンプルを厚み方向にミクロトームで切断し、切断面を（株）日立製走査型電子顕微鏡Ｓ−４７００（約２０００倍）にて、少なくとも１００点の粒子を観察し、その粒子の長径と短径（長径と垂直方向の最大径）の平均値を粒径として算出し、各粒子の粒径の平均値を平均粒径とした。
【００３４】
（２）粒子の屈折率
粒子の屈折率は、次の方法により測定した。すなわち、屈折率が既知である溶液中に粒子を分散させ、スライドガラスで挟み、偏光顕微鏡で観測し該溶液の屈折率と比較して求める方法である。詳細については例えば書籍「偏光顕微鏡の使い方」（浜野健也著、技報堂）に記載されている。
【００３５】
（３）ポリエステルの融点（Ｔｍ）、ガラス転移温度（Ｔｇ）
フィルムから、各層をそれぞれ分離して得たサンプル１０ｍｇを測定用のアルミニウム製パンに封入して示差熱量計（デュポン社製・Ｖ４．ＯＢ２０００型ＤＳＣ）に装着し、２５℃から２０℃／分の速度で３００℃まで昇温させ、融点（Ｔｍ、単位：℃）を測定し、３００℃で５分間保持した後取出し、直ちに氷の上に移して急冷した。このパンを再度、示差熱量計に装着し、２５℃から２０℃／分の速度で昇温させて、ガラス転移温度（Ｔｇ、単位：℃）を測定した。
【００３６】
（４）ボイドの有無
フィルムサンプルを厚み方向にミクロトームで切断し、切断面を（株）日立製走査型電子顕微鏡Ｓ−４７００にて観察（約２０００倍）し、粒子の断面積に対するボイドの断面積の割合を算出した。少なくとも１０点について割合を算出してその平均を求め、下記の評価基準で評価した。
○：  ボイド断面積が３０％以下
△：  ボイド断面積が３０％超、５０％以下
×：  ボイド断面積が５０％超
【００３７】
（５）各層の厚み
フィルムサンプルを三角形に切り出し、包埋カプセルに固定後、エポキシ樹脂にて包埋した。そして、包埋されたサンプルをミクロトーム（ＵＬＴＲＡＣＵＴ−Ｓ）でスライスし、縦方向および厚み方向に平行なフィルム断面が観測できるような５０ｎｍ厚の薄膜切片にした後、透過型電子顕微鏡を用いて、加速電圧１００ｋｖにて観察撮影し、写真から各層の厚みを測定した。このとき、粒子がない箇所において測定した。任意の５箇所について行い、それぞれ平均値を各層の厚みとして求めた。
【００３８】
（６）積層フィルムの総厚み
フィルムサンプルをエレクトリックマイクロメーター（アンリツ製  Ｋ−４０２Ｂ）にて、任意の１０点につき厚みを測定し、平均値をフィルムの総厚みとした。
【００３９】
（７）全光線透過率
ＪＩＳ  Ｋ７３６１に準じ、日本電色工業社製のヘーズ測定器（ＮＤＨ−２０００）を使用してフィルムの全光線透過率（単位：％）を測定した。
【００４０】
（８）ヘーズ
ＪＩＳ  Ｋ７１３６に準じ、日本電色工業社製のヘーズ測定器（ＮＤＨ−２０００）を使用してフィルムのヘーズ値を測定した。
【００４１】
（９）中心線平均表面粗さ（Ｒa）、十点平均表面粗さ（Ｒｚ）
小坂研究所社製の表面粗さ測定器ＳＥ−３ＦＡＴを用い、ＪＩＳ  Ｂ０６０１の測定法により、フィルムの光学機能層表面における中心線平均粗さ（Ｒａ）、および十点平均粗さ（Ｒｚ）をそれぞれ求めた。
【００４２】
（１０）易滑（ハンドリング）性
フィルムサンプルにおいて、ＪＩＳ  Ｋ７１２５（ＩＳＯ  ８２９５）に即して摩擦係数を測定し、以下の基準で評価した。なお、光学機能層を片面に有するフィルムの場合は、光学機能層表面と、その裏面の基材層表面との間の摩擦係数を測定した。
［易滑性の評価基準］
◎：０．２未満
○：０．２以上０．３未満
△：０．３以上０．４未満
×：０．４以上
【００４３】
［実施例１］
光学機能層を構成するポリエステル（ＩＩ）としてのイソフタル酸成分を全酸成分１００モル％中に１０モル％を共重合成分として含む共重合ポリエチレンテレフタレート（ＩＡ１０ＰＥＴ）に、粒子としての平均粒径４μｍの架橋ポリスチレン粒子（積水化成品工業株式会社製、テクポリマーＳＢＸシリーズ）を３重量％の含有量になるように配合したポリエステル組成物を用意した。他方、基材層を構成するポリエステル（Ｉ）として、ポリエチレンテレフタレート（ＰＥＴ）を用意した。
光学機能層のポリエステル組成物と基材層のポリエステル（Ｉ）とを、それぞれ十分に乾燥し、別々の押出機で溶融し、これらを光学機能層／基材層／光学機能層の積層構成であって、かつ各層の最終的な厚みが表１に記載の厚みとなるように積層した状態でダイから押し出して、キャスティングドラム上で急冷し、未延伸積層シートを得た。この後７５℃でこの未延伸積層シートを余熱し、延伸温度１１０℃で縦方向に３．３倍に延伸し、さらに１１０℃で余熱し、延伸温度１３０℃にて横方向に３．６倍に延伸した。この後、結晶化ゾーンにて２３５℃にて１０秒間熱処理して積層フィルムを得た。なお、熱処理する際に、縦方向１．５％および横方向２．０％に弛緩を入れて熱収縮率を調整した。得られた積層フィルムの評価結果を表１に示す。
【００４４】
［実施例２〜７、１０、１１］
光学機能層の組成、基材層の組成、および各層の厚みを表１に記載のものに変更した他は実施例１と同様にして積層フィルムを得た。得られた積層フィルムの評価結果を表１に示す。なお、イソフタル酸成分を全酸成分１００モル％中に８モル％を共重合成分として含む共重合ポリエチレンテレフタレートをＩＡ８ＰＥＴと表記し、１２モル％を共重合成分として含む共重合ポリエチレンテレフタレートをＩＡ１２ＰＥＴと表記した。
【００４５】
［実施例８、９］
光学機能層の組成、基材層の組成を表１に記載のものに変更し、層構成を２層（光学機能層／基材層）とし、各層の厚みを表１に記載のとおりとした他は実施例１と同様にして積層フィルムを得た。得られた積層フィルムの評価結果を表１に示す。
【００４６】
［比較例１］
光学機能層を設けない他は、実施例１同様に製膜してフィルムを得た。得られた積層フィルムの評価結果を表２に示す。製膜したフィルムの易滑性が悪く、表面欠点が多い品質が劣るフィルムとなった。
【００４７】
［比較例２］
基材層を設けない他は実施例１同様に製膜しようとしたが、熱処理にて光学機能層が溶けて切断が多発し、フィルムを取得できなかった。
【００４８】
［比較例３〜９、１１］
光学機能層の組成、基材層の組成、および各層の厚みを表２に記載のものに変更した他は実施例１同様にして積層フィルムを得た。得られた積層フィルムの評価結果を表２に示す。
比較例３で得られた積層フィルムは、粒子径が小さすぎるため、表面粗さが不足し、その結果、透明性に劣るものであった。また、ハンドリング性不足で表面欠点が多く発生し、品質の良いフィルムが取得できなかった。
比較例４で得られた積層フィルムは、粒子径が大きすぎるため、ボイドが発生し、その結果、光がボイドで乱反射し全光線透過率の良いフィルムが取得できなかった。
比較例５で得られた積層フィルムは、粒子として平均粒径８μｍのポリスチレン粒子（Ｔｈｅｒｍｏ  Ｆｉｓｈｅｒ社製、ポリスチレン粒子２００８Ａ）を用いたものであるが、かかる粒子の耐熱性が低く、そのため樹脂溶融中に粒子が溶けて、粒子の機能を果たせず表面粗さが不足した。その結果、透明性に劣るものとなった。また、ハンドリング性不足で表面欠点が多く発生し、品質の良いフィルムが取得できなかった。
比較例６、７で得られた積層フィルムは、粒子径が小さすぎ、またその含有量も好ましくなく、表面粗さが不足し、その結果、透明性に劣るものであった。また、ハンドリング性不足で表面欠点が多く発生し、品質の良いフィルムが取得できなかった。
比較例８においては、光学機能層の樹脂の融点が低すぎるため、熱処理で光学機能層が溶けて粒子が埋没、脱落した。その結果、透明性に劣るものとなった。また、表面粗さ不足でハンドリング性不足による表面欠点が多く発生し、品質の良いフィルムが取得できなかった。
比較例９で得られた積層フィルムは、光学機能層の樹脂の融点が高すぎるため、ボイドが消失できなかった。その結果、ボイドで光が乱反射し、全光線透過率の良いフィルムが取得できなかった。
比較例１１で得られた積層フィルムは、粒子の屈折率が高すぎるため、粒子での乱反射で全光線透過率が低くなり、品質の良いフィルムが取得できなかった。
【００４９】
［比較例１０］
熱処理を２００℃にて１０秒で実施した以外は実施例１同様にして製膜し、積層フィルムを得た。得られた積層フィルムの評価結果を表２に示す。
比較例１０で得られた積層フィルムは、光学機能層の粒子周辺にボイドが多く存在するため全光線透過率が低く、品質の良いフィルムが取得できなかった。
【００５０】
【表１】
2012143895.tif 000002
【００５１】
【表２】
2012143895.tif 000003
【００５２】
なお、各粒子の屈折率は以下のとおりである。
架橋ポリスチレン：１．５９
架橋アクリル：１．５０
シリカ：１．４５
ポリスチレン：１．５９
酸化チタン：２．５０
【産業上の利用可能性】
【００５３】
本発明の積層フィルムは、タッチパネルの透明電極を構成する部材、例えば透明電極の基材として、好適に用いることができる。